(57)【要約】【課題】  少量でシリコーンオイルや非極性液体有機化合物をゲル化することができ、しかも水を併用する必要のないゲル化性能に優れたゲル化剤および透明なゲル状組成物を提供する。【解決手段】  ケイ素原子に結合した一般式（１）：【化１】2005154678.tif 000019（式中、Ｒは炭素原子数1〜8の一価炭化水素基、Ｘは炭素原子数2〜12の二価炭化水素基、Ｙは炭素原子数16〜200の一価炭化水素基、ａは0〜200、ｂは2または3）で表される基を一分子中に少なくとも一個含有するシリコーン化合物であることを特徴とするゲル化剤、および、（Ａ）該ゲル化剤１〜９９重量％と（Ｂ）シリコーンオイルまたは非極性液体有機化合物９９〜１重量％からなるゲル状組成物。【選択図】                    なし【特許請求の範囲】
【請求項１】
ケイ素原子に結合した一般式（１）で表される基を一分子中に少なくとも一個含有するシリコーン化合物であることを特徴とするゲル化剤。
一般式（１）：
【化１】
2005154678.tif 000015
（式中、Ｒは脂肪族不飽和結合を含まない炭素原子数1〜8の非置換もしくは置換一価炭化水素基であり、Ｘは脂肪族不飽和結合を含まない炭素原子数2〜12の二価炭化水素基であり、Ｙは脂肪族不飽和結合を含まない炭素原子数16〜200の非置換もしくは置換一価炭化水素基である。ａは0〜200の整数であり、ｂは2または3である。）
【請求項２】
シリコーン化合物が、オルガノポリシロキサンまたはポリシルアルキレンシロキサンである請求項１に記載のゲル化剤。
【請求項３】
一般式（１）で表される基を一分子中に少なくとも一個含有するオルガノポリシロキサンが、一般式（２）：
【化２】
2005154678.tif 000016
（式中、Ｒは脂肪族不飽和結合を含まない炭素原子数1〜8の非置換もしくは置換一価炭化水素基であり、ＡはＲまたは一般式（１）で表される基であり、Ａの少なくとも一個は一般式（１）で表される基である。ｘは１００〜１００００の整数であり、ｙは０〜１０の整数である。）で表される請求項２に記載のゲル化剤。
【請求項４】
シリコーンオイル用または非極性液体有機化合物用である請求項１〜３のいずれか１項に記載のゲル化剤。
【請求項５】
（Ａ）ケイ素原子に結合した一般式（１）： 
【化３】
2005154678.tif 000017
（式中、Ｒは脂肪族不飽和結合を含まない炭素原子数1〜8の非置換もしくは置換一価炭化水素基であり、Ｘは脂肪族不飽和結合を含まない炭素原子数2〜12の二価炭化水素基であり、Ｙは脂肪族不飽和結合を含まない炭素原子数16〜200の非置換もしくは置換一価炭化水素基である。ａは0〜200の整数であり、ｂは2または3である。）で表される基を一分子中に少なくとも一個含有するシリコーン化合物
１〜９９重量％
および
（Ｂ）一般式（１）で表される基を含有しないシリコーンオイルまたは非極性液体有機化合物
９９〜１重量％
からなるゲル状組成物。
【請求項６】
（Ａ）成分のシリコーン化合物が、オルガノポリシロキサンまたはポリシルアルキレンシロキサンである請求項５に記載のゲル状組成物。
【請求項７】
（Ａ）成分のオルガノポリシロキサンが、一般式（２）：
【化４】
2005154678.tif 000018
（式中、Ｒは脂肪族不飽和結合を含まない炭素原子数1〜8の非置換もしくは置換一価炭化水素基であり、ＡはＲまたは一般式（１）で表される基であり、Ａの少なくとも一個は一般式（１）で表される基である。ｘは１００〜１００００の整数であり、ｙは０〜１０の整数である。）で表される請求項６に記載のゲル状組成物。
【発明の詳細な説明】
【技術分野】
【０００１】
本発明はゲル化剤およびゲル状組成物に関する。詳しくは、少量でシリコーンオイルや非極性液体有機化合物をゲル化することのできるゲル化剤および透明なゲル状組成物に関する。
【背景技術】
【０００２】
シリコーンオイル、特に低粘度のシリコーンオイルは、その優れた進展性、さっぱり感、潤滑性、撥水性、安全性等から多くの化粧品に配合されている。しかしながらシリコーンオイルは一般に他の油剤との相溶性が低く、安定性に優れた製品を調製することが困難であった。たとえば、低粘度のシリコーンオイルを基材とするゲル状製品を得るためにワックスを配合しても安定なものは得られず、しかも外観が濁るという問題点があった。また、ワックスの代わりに架橋型シリコーンを使用するとべたつき感が残り、シリコーンオイル本来のさっぱり感が失われるという欠点があった。また特許文献１には、シリコーンオイルのゲル化剤としてポリエーテルグラフト型オルガノポリシロキサンが提案されているが、このゲル化剤は適量の水を併用する必要があった。このため、シリコーンオイルの感触を損なわずに、かつ、水を併用しなくてもシリコーンオイルをゲル化できる化合物が求められていた。
このような化合物として、特許文献２および特許文献３には両末端高級飽和炭化水素変性オルガノポリシロキサンが提案されている。しかしながらこれらのオルガノポリシロキサンは、高級飽和炭化水素基を分子鎖両末端にそれぞれ一個ずつしか有しないためにゲル化性能が低く、シリコーンオイルをゲル化させるには大量配合する必要があるという欠点があった。加えて得られたゲル状物は白濁しており、透明なゲル状物を得るのが困難であるという問題点があった。さらにこれらのオルガノポリシロキサンは、原料として重合度の高いリビングポリエチレンを使用するが、このリビングポリエチレンは水分や酸素の微量混入により反応生成物の純度を著しく低下させるため、これを防ぐために禁水系の装置などの特殊な製造装置が必要であり、量産性に乏しいという欠点があった。
【特許文献１】特開平７−２１５８１７号公報
【特許文献２】特開平８−７３７４４号公報
【特許文献３】特開２００２−２２６３２１号公報
【発明の開示】
【発明が解決しようとする課題】
【０００３】
本発明は、少量でシリコーンオイルや非極性液体有機化合物をゲル化することができ、しかも水を併用する必要のないゲル化性能に優れたゲル化剤および透明なゲル状組成物を提供することを目的とする。
【課題を解決するための手段】
【０００４】
本発明は、ケイ素原子に結合した一般式（１）：
【化１】
2005154678.tif 000002
（式中、Ｒは脂肪族不飽和結合を含まない炭素原子数1〜8の非置換もしくは置換一価炭化水素基であり、Ｘは脂肪族不飽和結合を含まない炭素原子数2〜12の二価炭化水素基であり、Ｙは脂肪族不飽和結合を含まない炭素原子数16〜200の非置換もしくは置換一価炭化水素基である。ａは0〜200の整数であり、ｂは2または3である。）で表される基を一分子中に少なくとも一個含有するシリコーン化合物であることを特徴とするゲル化剤、および、
（Ａ）ケイ素原子に結合した一般式（１）： 
【化２】
2005154678.tif 000003
（式中、Ｒは脂肪族不飽和結合を含まない炭素原子数1〜8の非置換もしくは置換一価炭化水素基であり、Ｘは脂肪族不飽和結合を含まない炭素原子数2〜12の二価炭化水素基であり、Ｙは脂肪族不飽和結合を含まない炭素原子数16〜200の非置換もしくは置換一価炭化水素基である。ａは0〜200の整数であり、ｂは2または3である。）で表される基を一分子中に少なくとも一個含有するシリコーン化合物
１〜９９重量％
および
（Ｂ）一般式（１）で表される基を含有しないシリコーンオイルまたは非極性液体有機化合物
９９〜１重量％
からなるゲル状組成物に関する。
【発明の効果】
【０００５】
本発明のゲル化剤は、シリコーンオイルや非極性液体有機化合物に少量添加配合することにより透明なゲル状物を形成するという特徴を有する。さらに本発明のゲル化剤は水を併用しなくてもシリコーンオイルや非極性液体有機化合物をゲル化できるという特徴を有する。
【発明を実施するための最良の形態】
【０００６】
本発明のゲル化剤は、ケイ素原子に結合した上記一般式（１）で表される基を一分子中に少なくとも一個含有するシリコーン化合物である。一般式（１）中、Ｒは脂肪族不飽和結合を含まない炭素原子数1〜8の非置換もしくは置換一価炭化水素基であり、非置換一価炭化水素基が好ましく、メチル基、エチル基、プロピル基等のアルキル基；フェニル基、トリル基、キシリル基等のアリール基；アラルキル基が例示される。これらの中でもアルキル基が好ましく、メチル基がより好ましい。Ｘは脂肪族不飽和結合を含まない炭素原子数2〜12の二価炭化水素基であり、アルキレン基、アリーレン基、アルキレンアリーレン基が例示される。これらの中でもアルキレン基が好ましく、製造の容易さから、炭素原子数が2、3または6のアルキレン基がより好ましく、エチレン基またはメチルメチレン基が特に好ましい。Ｙは脂肪族不飽和結合を含まない炭素原子数16〜200の非置換もしくは置換一価炭化水素基であり、非置換一価炭化水素基が好ましく、ゲル化性能の点でアルキル基が好ましい。具体的には、ヘキサデシル基、オクタデシル基、エイコシル基、トリアコンチル基が例示される。この基の分子量が大きい程ゲル化性能が向上するが、原料の入手可能性から、炭素原子数は20〜100の範囲が好ましく、30〜80がより好ましい。ａは0〜200の整数であり、製造の容易さから1〜10が好ましく、1がより好ましい。ｂは2〜3の数であり、ゲル化性能の高さから3であることが好ましい。一般式（１）で表される基として具体的には、次式で表される基が挙げられる。
【化３】
2005154678.tif 000004
本発明に使用されるシリコーン化合物は、上記一般式（１）で表される基を一分子中に二個以上含有することが好ましく、分子鎖両末端に含有することがより好ましい。
【０００７】
本発明に使用されるシリコーン化合物として具体的には、オルガノポリシロキサンまたはポリシルアルキレンシロキサンが挙げられる。その分子構造は、環状、直鎖状、分岐状のいずれでもよいが、直鎖状が好ましい。２５℃における性状は液体または固体であるが、微濁〜白濁した粘稠な液体またはペースト状固体（ゲル状物）であることが好ましい。
【０００８】
一般式（１）で表される基を一分子中に少なくとも一個含有するオルガノポリシロキサンとして具体的には、一般式（２）：
【化４】
2005154678.tif 000005
で表されるジオルガノポリシロキサンが挙げられる。上式中、Ｒは前記と同じであり、ＡはＲまたは一般式（１）で表される基であり、Ａの少なくとも一個は一般式（１）で表される基である。ｘは１００〜１００００の整数であり、２００〜１０００が好ましい。ｙは０〜１０の整数であり、０〜５が好ましく、０がより好ましい。
【０００９】
一般式（１）で表されるシリル基を一分子中に少なくとも一個含有するポリシルアルキレンシロキサンとして具体的には、一般式（３）：
【化５】
2005154678.tif 000006
で表されるポリシルアルキレンシロキサンが挙げられる。上式中、Ｒ、Ａ、ｘおよびｙは前記と同じである。ｄは２〜１２の整数であり、２〜６であることが好ましい。なお、シルアルキレン単位とシロキサン単位の結合状態はブロック結合でもランダム結合でもよい。
【００１０】
一般式（１）で表される基を一分子中に少なくとも一個含有するオルガノポリシロキサンまたはポリシルアルキレンシロキサンは、例えば、（ａ）一分子中に少なくとも一個のケイ素原子結合アルケニル基（ただし、アルケニル基中の炭素原子数は2〜12である。）を含有するオルガノポリシロキサンまたはポリシルアルキレンシロキサンと、
（ｂ）一般式（４）：
【化６】
2005154678.tif 000007
（式中、Ｒ，ａおよびｂは前記と同じである。）で表されるケイ素原子結合水素原子含有ケイ素化合物を付加反応させ、次いで、
（ｃ）一分子中に脂肪族不飽和結合を一個有する炭素原子数16〜200の不飽和炭化水素類を付加反応させる方法により合成することができる。
【００１１】
（ａ）成分はアルケニル基の炭素原子数が2〜12であること以外は特に制限はなく、環状、直鎖状、分岐状などの分子構造を有するオルガノポリシロキサンまたはポリシルアルキレンシロキサンを使用できる。アルケニル基としては、製造の容易さから炭素原子数が2、3または6のものが好ましく、ビニル基またはヘキセニル基がより好ましい。最終生成ポリマーのゲル化性能を向上させるには多数のアルケニル基を有することが好ましいが、（ｂ）成分との付加反応時のゲル化を防ぐためには、一分子中にアルケニル基を一個または二個含有するオルガノポリシロキサンまたはポリシルアルキレンシロキサンが好ましい。したがって（ａ）成分としては、直鎖状の両末端アルケニル基封鎖ジオルガノポリシロキサンまたはポリシルアルキレンシロキサンが好適である。
【００１２】
（ａ）成分と（ｂ）成分の配合比率は、付加反応時のSiH／アルケニル基のモル比が大きいと付加重合反応による分子量増大が抑制されるため、なるべく大きい方が好ましい。具体的には４以上が好ましく、５以上がさらに好ましい。但し、経済的な理由から（ｂ）成分を大過剰使用できない場合はこのモル比が５程度でも実用上問題はない。
【００１３】
付加反応に使用される触媒としては、例えば、長周期率表の第VIII属遷移金属系の触媒が挙げられ、中でも白金系触媒が好ましい。この白金系触媒としては、塩化白金酸、塩化白金酸のアルコール溶液、白金のオレフィン錯体、白金のアルケニルシロキサン錯体、白金のカルボニル錯体が例示される。反応には有機溶媒を使用してもよく、例えば、ベンゼン、トルエン、キシレン等の芳香族炭化水素類；ペンタン、ヘキサン、ヘプタン、オクタン、デカン等の脂肪族炭化水素類；テトラヒドロフラン、ジエチルエーテル、ジブチルエーテル等のエーテル類；酢酸エチル、酢酸ブチル等のエステル類；オクタメチルシクロテトラシロキサン、デカメチルシクロペンタシロキサン等の環状オルガノシロキサン類；ヘキサメチルジシロキサン、オクタメチルトリシロキサン等の直鎖状オルガノシロキサン類が挙げられる。反応温度は限定されず、室温下あるいは加熱下で行うことができる。加熱下で反応を行う場合には、反応温度が５０〜２００℃であることが好ましい。また、反応の進行は、反応溶液をガスクロマトグラフィー分析、赤外分光分析あるいは核磁気共鳴分析等の方法で分析し、それぞれ反応系内のアルケニル基残存率を追跡することにより把握できる。反応終了後に未反応成分や有機溶媒等を除去することにより、一般式（５）：
【化７】
2005154678.tif 000008
で表されるケイ素原子結合水素原子含有基を一分子中に少なくとも一個有するオルガノポリシロキサンまたはポリシルアルキレンシロキサンが得られる。
【００１４】
次いで（ｃ）成分を付加反応させるが、付加反応触媒および反応条件は前記と同様である。（ｃ）成分は一分子中にアルケニル基を一個有する炭素原子数16〜200のアルケンが好ましく、具体的には、ヘキサデセン、オクタデセン、エイコセン、トリアコンテン、平均炭素原子数50のα−オレフィン混合物が例示される。（ｃ）成分の使用量は、アルケニル基／SiH基のモル比が大きいほどSiH基の残存量が少なくなり最終生成ポリマーの保存安定性が向上するが、モル比が大きすぎると未反応の残存（ｃ）成分の除去が困難になるので、該モル比が１〜３となるような範囲であることが好ましい。また、該モル比が0．5〜0．9となるように（ｃ）成分を不足当量で用いて反応させた後、未反応のSiH基を沸点の低いヘキセン、ヘプテン、オクテンなどのオレフィンを大過剰用いて反応させることによって減らし、次いで過剰の未反応オレフィン類を加熱減圧除去してもよい。いずれにしても、生成ポリマー中に（ｃ）成分が残存すると濁った外観を与えるので、生成ポリマーの透明性を向上させるには、ろ過や減圧留去等の方法で未反応の（ｃ）成分をできるだけ減らすことが望ましい。
【００１５】
本発明のゲル化剤は、シリコーンオイルや非極性液体有機化合物のゲル化剤として有用である。シリコーンオイルとしては、２５℃における粘度が０．６５〜１０００００ｍｍ２／ｓの範囲の疎水性シリコーンオイルが好ましく、環状、直鎖状、分岐状のオルガノポリシロキサンまたはポリシルアルキレンシロキサンが挙げられる。具体的には、オクタメチルシクロテトラシロキサン、デカメチルシクロペンタシロキサン等の環状ジオルガノポリシロキサンや、両末端トリメチルシロキシ基封鎖ジメチルポリシロキサン、両末端トリメチルシロキシ基封鎖メチルフェニルポリシロキサン等の直鎖状ジオルガノポリシロキサンが好ましく、環状ジメチルポリシロキサンがより好ましい。特に本発明のゲル化剤はデカメチルシクロペンタシロキサンのゲル化剤として好適である。非極性液体有機化合物としては、流動パラフィン，ワセリン，ｎ−パラフィン，イソパラフィン，オゾケライト，セレシン，マイクロクリスタリンワックス，スクワラン，プリスタン等の炭化水素油類；アボカド油，アルモンド油，オリーブ油，ゴマ油，サザンカ油，サフラワー油，大豆油，ツバキ油，トウモロコシ油，ナタネ油，パーシック油，ヒマシ油，綿実油，落花生油，カカオ脂，パーム油，パーム核油，モクロウ，ヤシ油等の植物性油脂類；ミンク油，卵黄油，牛脂，豚脂，硬化油等の動物性油脂類；ミツロウ，カルナウバロウ，鯨ロウ，ラノリン，液状ラノリン，還元ラノリン，硬質ラノリン，カンデリラロウ，ホホバ油等のロウ類；パルミチルアルコール，ステアリルアルコール，オレイルアルコール，ラノリンアルコール，コレステロール，フィトステロール，2-ヘキシルデカノール，イソステアリルアルコール，2-オクチルドデカノール等の高級アルコール類；オクタン酸セチル，ミリスチン酸イソプロピル，パルミチン酸イソプロピル，ステアリン酸ブチル，ラウリン酸ヘキシル，ミリスチン酸ミリスチル，オレイン酸オレイル，オレイン酸デシル，ミリスチン酸オクチルドデシル，ジメチルオクタン酸ヘキシルデシル，乳酸セチル，乳酸ミリスチル，フタル酸ジエチル，フタル酸ジブチル，酢酸ラノリン，モノステアリン酸エチレングリコール，モノステアリン酸プロピレングリコール，ジオイレイン酸プロピレングリコール，モノステアリン酸グリセリル，モノオレイン酸グリセリル，トリ2-エチルヘキサン酸グリセリル，トリ2-エチルヘキサン酸トリメチロールプロパン等のエステル油類；液状脂肪酸トリグリセライド、人工皮脂（スクワランと液状脂肪酸トリグリセライドとオレイン酸の混合物）が挙げられる。
【００１６】
本発明のゲル状組成物は、（Ａ）上記ゲル化剤と（Ｂ）シリコーンオイルまたは非極性液体有機化合物からなる。（Ｂ）成分のシリコーンオイルは、一般式（１）で表される基を含有しないものであればよいが、２５℃における粘度が０．６５〜１０００００ｍｍ２／ｓの疎水性シリコーンオイルが好ましい。シリコーンオイルとしては、オルガノポリシロキサンオイルやポリシルアルキレンシロキサンオイルが例示される。具体的には前記と同様の環状ジオルガノポリシロキサンや直鎖状ジオルガノポリシロキサンが挙げられ、中でもデカメチルシクロペンタシロキサンが好ましい。非極性液体有機化合物としては、前記と同様の化合物が挙げられる。（Ｂ）成分はこれらの化合物を１種単独で使用してもよく、2種類以上の混合物を使用してもよい。（Ｂ）成分の２５℃における粘度は、通常、０．６５〜１０００００ｍｍ２／ｓの範囲であり、５〜１００００ｍｍ２／ｓの範囲が好ましい。（Ａ）成分と（Ｂ）成分の比率は、（Ａ）：（Ｂ）＝１〜９９重量％：９９〜１重量％の範囲であるが、（Ａ）成分の優れたゲル化性能を示すには、１〜１０重量％：９９〜９０重量％の範囲が好ましい。このような本発明のゲル状組成物は２５℃においてゲル状であるが、５０℃以上の高温下では一般に液状を呈する。なお、本発明組成物が２５℃において液状化しない範囲であれば、本発明組成物に、水、エタノールやメタノールなどの低級アルコール類、フェノール類、アミン類、カルボン酸類等を添加配合してもよい。
【００１７】
以上のような本発明のゲル化剤はゲル化性能が高く、２〜５重量％程度の添加量でシリコーンオイルや非極性液体有機化合物をゲル化させることができるという特徴を有する。なお、ゲル化時に水は不要である。また、本発明に使用されるシリコーン化合物は一般式（１）で表される基中に複数の高級炭化水素基を含有するので、一般式（１）で表される基を両末端に有するシリコーン化合物を使用した本発明のゲル化剤は、分子鎖末端にそれぞれ一個の高級飽和炭化水素基を有する従来のオルガノポリシロキサンに比べてゲル化性能が格段に優れるという利点を有する。
また、本発明のゲル状組成物は透明であり、安定性に優れるという特徴を有する。このようなゲル状物は、各種工業用品、医薬品、化粧品に配合することができ、各種製品の感触や使用感や安定性を向上させるという利点を有する。また本発明のゲル状組成物は、離型剤、潤滑剤、樹脂添加剤としても使用することができる。
【００１８】
［実施例］
以下、実施例によって本発明を詳細に説明するが、本発明はこれらにより限定されるものではない。
【００１９】
［合成例１］
平均構造式：
【化８】
2005154678.tif 000009
で示される両末端ビニル基封鎖ジメチルポリシロキサン30グラム（ビニル基：1．5ミリモル）とトルエン15グラムを混合して共沸脱水を行い、混入している水分を除いた。これを室温まで冷却して、テトラキス（ジメチルシロキシ）シラン2．46グラム(7．5ミリモル)を添加し、80℃に加熱した（SiH基／ビニル基のモル比は20であった。）。次いでこれに、白金と1，3-ジビニルテトラメチルジシロキサンから成る錯体を、上記ジメチルポリシロキサンとテトラキス（ジメチルシロキシ）シランの合計重量に対して白金金属量が5ppmとなるように添加した。さらに100℃で3．5時間撹拌した後、低沸点物を130℃で減圧下留去して、平均構造式：
【化９】
2005154678.tif 000010
で表される無色透明のオルガノポリシロキサン30．1グラムを得た。
【実施例１】
【００２０】
合成例１で製造したオルガノポリシロキサン5グラム、デカメチルシクロペンタシロキサン21グラム、平均構造式：ＣＨ２＝ＣＨ−Ｃ４８Ｈ９７のα−オレフィン混合物［三菱化学(株)製：商品名ダイアレン30］0．78グラムを加えて80℃に加熱した（アルケニル基／ＳｉＨ基のモル比は1．49であった。）。次いでこれに、白金と1，3-ジビニルテトラメチルジシロキサンから成る錯体を、上記オルガノポリシロキサンとα−オレフィン混合物の合計重量に対して白金金属量が10ppmとなるように投入して、130〜150℃で６時間攪拌した。赤外吸光（ＩＲ）分析の結果、反応系中のSiH基は殆ど消失しており、付加反応がほぼ完結したことが判明した。得られた反応生成物を室温まで冷却したところゲル状になったので、室温で液状になるまでヘプタンを投入した後、ろ過により未反応のα−オレフィン混合物（固形物）を除去した。次いでヘプタンを加熱下減圧下留去して、平均構造式：
【化１０】
2005154678.tif 000011
(式中、pは平均５０である。)で示されるオルガノポリシロキサンとデカメチルシクロペンタシロキサンの混合物を得た。該混合物中、上記オルガノポリシロキサン濃度は２０重量％であった。得られた混合物は、室温（２５℃）でやや白濁したゲル状物であった。
この混合物にデカメチルシクロペンタシロキサンを、上記オルガノポリシロキサン濃度が2．5重量％になるように配合し、加熱して均一透明な溶液を調製した。この溶液を室温（２５℃）まで冷却したところ、無色透明なゲル状物が得られた。このゲル状物は室温で２ヶ月経過後も透明なゲル状を維持しており、安定性が良好であった。
【実施例２】
【００２１】
合成例１で製造したオルガノポリシロキサン5グラム、デカメチルシクロペンタシロキサン21グラム、平均構造式：ＣＨ２＝ＣＨ−Ｃ４８Ｈ９７のα−オレフィン混合物［三菱化学(株)製：商品名ダイアレン30］0．55グラムを混合して80℃に加熱した（アルケニル基／SiH基のモル比は1．05であった。）。次いでこれに、塩化白金酸を上記オルガノポリシロキサンとα−オレフィン混合物の合計重量に対して白金金属量が10ppmとなるように投入して、130〜150℃で６時間攪拌した。ＩＲ分析の結果、反応系中のSiH基数はかなり減少していたが、実施例１に比べて残存率が若干多かった。得られた反応生成物を室温まで冷却したところゲル状になったので、室温で液状になるまでヘプタンを投入した後、ろ過により未反応のα−オレフィン混合物（固形物）を除去した。次いで、1-オクテン0．2グラムを投入して、90℃で６時間攪拌した。IR分析の結果、反応系中のSiH基は殆ど消失したことが判明した。次いでヘプタンを加熱下減圧下留去して、平均構造式：
【化１１】
2005154678.tif 000012
(式中、pは平均５０である。)で示されるオルガノポリシロキサンとデカメチルシクロペンタシロキサンの混合物を得た。該混合物中、上記オルガノポリシロキサン濃度は２０重量％であった。得られた混合物は、室温（２５℃）でやや白濁したゲル状物であった。
この混合物にデカメチルシクロペンタシロキサンを、上記オルガノポリシロキサン濃度が５重量％になるように配合し、加熱して均一透明な溶液を調製した。この溶液を室温（２５℃）まで冷却したところ、無色透明なゲル状物が得られた。このゲル状物は室温で２ヶ月経過後も透明なゲル状を維持しており、安定性が良好であった。
【００２２】
［比較例］
平均構造式：
【化１２】
2005154678.tif 000013
で表される両末端SiH基封鎖ポリジメチルシロキサン10g（SiH基：1．33ミリモル）、デカメチルシクロペンタシロキサン10グラム、平均構造式：ＣＨ２＝ＣＨ−Ｃ４８Ｈ９７のα−オレフィン混合物［三菱化学(株)製：商品名ダイアレン30］1．4グラムを混合して、80℃に加熱した。次いでこれに、白金と1，3-ジビニルテトラメチルジシロキサンから成る錯体を、上記ポリジメチルシロキサンとα−オレフィン混合物の合計重量に対して白金金属量が10ppmとなるように投入して、135℃で７時間攪拌した。ＩＲ分析の結果、反応系のSiH基は殆ど消失しており、付加反応がほぼ完結したことが判明した。得られた反応生成物を室温まで冷却したところゲル状になったので、室温で液状になるまでヘプタンを投入して、ろ過により未反応のα−オレフィン混合物（固形物）を除去した。次いでヘプタンを加熱下減圧下留去して、平均構造式：
【化１３】
2005154678.tif 000014
(式中、pは平均５０である。)で表される白濁したペースト状のオルガノポリシロキサンを得た。
このオルガノポリシロキサンの濃度が15重量％になるようにデカメチルシクロペンタシロキサンを配合し、加熱して均一透明な溶液を得た。この溶液を室温（２５℃）まで冷却したが白濁した液体であり、実施例に比べて多量のオルガノポリシロキサンを配合したにもかかわらず、上記オルガノポリシロキサンではゲル状物が得られなかった。